(57)【要約】【課題】装用者の視界を邪魔することなく、所定の角度から見たときにパターニングされた形状を視認することができる光学部材、およびかかる光学部材を製造することができる光学部材の製造方法を提供すること。【解決手段】本発明の光学部材は、レンズ基材２と、このレンズ基材２の一部を覆うように所定形状にパターニングされたパターニング層３と、レンズ基材２およびパターニング層３を覆うように形成されたハードコート層４とを有し、レンズ基材２の屈折率は、ハードコート層４の屈折率と等しく、かつ、パターニング層３の屈折率と０．０２以上異なることを特徴とする。【選択図】図１
2013171087.tif 000002
【特許請求の範囲】
【請求項１】
レンズ基材と、
前記レンズ基材の一部を覆うように所定形状にパターニングされたパターニング層と、
前記レンズ基材および前記パターニング層を覆うように形成されたハードコート層と、
を有し、
前記レンズ基材の屈折率は、前記ハードコート層の屈折率と等しく、かつ、前記パターニング層の屈折率と０．０２以上異なることを特徴とする光学部材。
【請求項２】
当該光学部材を、当該光学部材の光軸方向から直視した際に、前記パターニング層は視認されず、かつ、当該光学部材を前記光軸方向に対して斜視した際に、前記パターニング層は視認される請求項１に記載の光学部材。
【請求項３】
前記パターニング層は、拡散透過率が１．０以下である請求項１または２に記載の光学部材。
【請求項４】
前記パターニング層は、屈折率が１．２以上、２．８以下である請求項１ないし３のいずれかに記載の光学部材。
【請求項５】
前記パターニング層は、当該光学部材の光軸方向から見た平面視において、第１の領域に形成された第１の層と、第２の領域に形成された第２の層とを有している請求項１ないし４のいずれかに記載の光学部材。
【請求項６】
前記第１の層の厚さと、前記第２の層の厚さとが異なる請求項５に記載の光学部材。
【請求項７】
前記第１の層の屈折率と、前記第２の層の屈折率とが異なる請求項５または６に記載の光学部材。
【請求項８】
光学部材の製造方法であって、
レンズ基材の一部を覆うように前記レンズ基材の屈折率と屈折率が０．０２以上異なるパターニング層を所定形状に形成することと、
前記レンズ基材および前記パターニング層を覆うように、前記レンズ基材の屈折率と屈折率が等しいハードコート層を形成することと、
を含むことを特徴とする光学部材の製造方法。
【発明の詳細な説明】
【技術分野】
【０００１】
本発明は、光学部材および光学部材の製造方法に関する。
【背景技術】
【０００２】
例えば、眼鏡等に用いるプラスチックレンズとして、近年、薄型化を実現するために高屈折率の材料が活発に研究・開発されている。
プラスチックレンズは、従来のガラスレンズと比較して、軽量、かつ加工性に優れ、さらに、比較的衝撃に対しても優れた強度を発揮するという長所を有する。一方硬度が低いことに起因してガラスレンズよりも耐摩擦性および耐候性に劣るという短所を有する。
そのため、特に、プラスチックレンズをメガネレンズに適用する際には、プラスチックレンズ（レンズ基材）上にハードコート層と呼ばれる硬化膜を形成することが一般に行われている。
【０００３】
以上のように、プラスチックレンズは、一般的に、レンズ基材とハードコート層とを有しているが、このプラスチックレンズを、サングラスレンズに適用する場合、レンズ基材またはハードコート層を染色する方法や、ハードコート層上にミラーコート層を形成する方法を用いて、プラスチックレンズを透過する光の透過率を低減させたり、光を反射させたりすることが提案されている。
特に、ミラーコート層を形成する方法では、ミラーコート層を、透明な誘電体で構成される多層膜とすることにより、反射率や透過率を波長毎に調整することが容易となるため、ファッション性に優れた多彩な反射色のサングラスレンズを提供することが可能となる（例えば、特許文献１参照。）。
【０００４】
しかしながら、上記のような染色する方法や、ミラーコート層を形成する方法では、ともに眼鏡（サングラス）の装用時に、プラスチックレンズを透過する光の透過率が低減するため、装用者の視界を妨げることになる。また、第三者からは、プラスチックレンズが染色されていることや、ミラーコート層が形成されていることは、如何なる角度からでも視認することができる。
このように、装用者の視界を妨げることなく、かつ、所定の角度から見たときにプラスチックレンズに形成されたパターニング形状を視認することができる技術については確立していないのが実情である。
【先行技術文献】
【特許文献】
【０００５】
【特許文献１】特開２０００−６６１４９号公報
【発明の概要】
【発明が解決しようとする課題】
【０００６】
本発明の目的は、装用者の視界を邪魔することなく、所定の角度から見たときにパターニングされた形状を視認することができる光学部材、およびかかる光学部材を製造することができる光学部材の製造方法を提供することにある。
【課題を解決するための手段】
【０００７】
このような目的は、下記の本発明により達成される。
本発明の光学部材は、レンズ基材と、
前記レンズ基材の一部を覆うように所定形状にパターニングされたパターニング層と、
前記レンズ基材および前記パターニング層を覆うように形成されたハードコート層と、
を有し、
前記レンズ基材の屈折率は、前記ハードコート層の屈折率と等しく、かつ、前記パターニング層の屈折率と０．０２以上異なることを特徴とする。
【０００８】
一般に、２つの層の間で屈折率が０．０２以上異なると、緩衝縞が観察される。レンズ基材の屈折率はパターニング層の屈折率と０．０２以上異なるので、パターニング層とレンズ基材との間で緩衝縞が観察される。一方、レンズ基材の屈折率はハードコート層の屈折率と等しいので、ハードコート層とレンズ基材との屈折率差によって緩衝縞が発生することを防止または抑制できる。緩衝縞は光学部材を直視した場合には観察されにくく、斜視した場合に観察されやすい。これにより、装用者の視界を邪魔することなく、第三者が斜視した際にパターニングされた形状を選択的に視認することができるパターニング層を備える光学部材とすることができる。
【０００９】
本発明の光学部材では、当該光学部材を、当該光学部材の光軸方向から直視した際に、前記パターニング層は視認されず、かつ、当該光学部材を前記光軸方向に対して斜視した際に、前記パターニング層は視認されることが好ましい。
これにより、装用者の視界を邪魔することなく、第三者が斜視した際にパターニングされた形状を選択的に視認することができるパターニング層を備える光学部材とすることができる。
【００１０】
本発明の光学部材では、前記パターニング層は、拡散透過率が１．０以下であることが好ましい。
これにより、パターニング層を、透明性を有するものにできるので、メガネを装用した際に、メガネ装用者の視界を邪魔するのをより的確に防止することができる。
本発明の光学部材では、前記パターニング層は、屈折率が１．２以上、２．８以下であることが好ましい。
これにより、パターニング層の屈折率を、レンズ基材の屈折率と０．０２以上異なるものに容易に設定することができるようになる。
【００１１】
本発明の光学部材では、前記パターニング層は、当該光学部材の光軸方向から見た平面視において、第１の領域に形成された第１の層と、第２の領域に形成された第２の層とを有していることが好ましい。
本発明の光学部材では、前記第１の層の厚さと、前記第２の層の厚さとが異なることが好ましい。
これにより、視認される第１の層の色調と第２の層の色調とを異なるものとすることができる。
本発明の光学部材では、前記第１の層の屈折率と、前記第２の層の屈折率とが異なることが好ましい。
これにより、視認される第１の層の色調と第２の層の色調とを異なるものとすることができる。
【００１２】
本発明の光学部材の製造方法は、
レンズ基材の一部を覆うように前記レンズ基材の屈折率と屈折率が０．０２以上異なるパターニング層を所定形状に形成することと、
前記レンズ基材および前記パターニング層を覆うように、前記レンズ基材の屈折率と屈折率が等しいハードコート層を形成することと、
を含むことを特徴とする。
これにより、装用者の視界を邪魔することなく、第三者が斜視した際にパターニングされた形状を選択的に視認することができるパターニング層を備える光学部材を製造することができる。
【図面の簡単な説明】
【００１３】
【図１】本発明の光学部材をメガネレンズに適用した第１実施形態を示す図である。
【図２】本発明の光学部材をメガネレンズに適用した第２実施形態を示す部分断面図である。
【図３】本発明の光学部材をメガネレンズに適用した第３実施形態を示す部分断面図である。
【図４】本発明の光学部材をメガネレンズに適用した第４実施形態を示す部分断面図である。
【図５】実施例のメガネレンズの写真である。
【発明を実施するための形態】
【００１４】
以下、本発明の光学部材および光学部材の製造方法を添付図面に示す好適実施形態に基づいて詳細に説明する。
なお、以下では、本発明の光学部材を、メガネに装用されるメガネレンズに適用した場合を一例に説明する。
実施形態を説明するにあたり、説明に使用する用語を以下に定義する。
【００１５】
メガネレンズの「物体側の面」とは、装用者がメガネレンズを装用したときに視認対象物側となる面を意味する。「物体側の面」は、「外面」、「上（側の）面」、「凸面」とも言う。同様に「視認対象物側」を「外側」「上側」「凸面側」とも言う。
メガネレンズの「眼球側の面」とは、装用者がメガネレンズの装用したときに装用者の眼球側となる面を意味する。「眼球側の面」は、「内面」、「下（側の）面」あるいは「凹面」とも言う。同様に「眼球側」を「内側」「下側」「凹面側」とも言う。
【００１６】
「平行」とは、２つの直線または平面が完全に平行な場合に加え、２つの直線または平面のなす角が０度に対して許容できる誤差範囲内であって、実質的に平行とみなすことができる場合も含む。
「垂直」とは、２つの直線または平面が完全に垂直な場合に加え、２つの直線または平面のなす角が９０度に対して許容できる誤差の範囲内であって、実質的に垂直とみなすことができる場合も含む。
「平面視」とは、特段の断りがない場合には、対象物をメガネレンズの光軸方向から見たときの平面視を意味する。
「断面視」とは、特段の断りがない場合には、対象物をメガネレンズの光軸方向と平行な切断面で切断した場合の断面視を意味する。
【００１７】
メガネレンズを「直視する」とは、メガネレンズを光軸方向から見ることを意味する。
メガネレンズを「斜視する」とは、メガネレンズを光軸方向と平行でも垂直でもない方向から見ることを意味する。
「屈折率が等しい」とは、比較する２つの屈折率が完全に等しい場合に加え、２つの屈折率の差が許容できる誤差の範囲内であって、実質的に等しいとみなすことができる場合も含む。
【００１８】
「覆う」とは、メガネレンズのレンズ基材から遠い層が、レンズ基材に近い層またはレンズ基材に積層されることによって、レンズ基材に近い層またはレンズ基材のレンズ基材から離れた層が積層された領域を平面視において直接で見えなくすることを意味する。
「全体を覆う」とは、メガネレンズのレンズ基材から遠い層がレンズ基材に近い層またはレンズ基材を完全に覆う場合に加え、レンズ基材に近い層またはレンズ基材のごくわずかな一部が覆われていない場合であって、実質的にレンズ基材から離れた層がレンズ基材に近い層またはレンズ基材を完全に覆っているとみなすことができる場合も含む。
「厚さ」とは、対象物を断面視で見たときの、メガネレンズの光軸方向と平行な方向の長さを意味する。
【００１９】
＜第１実施形態＞
図１は、本発明の光学部材をメガネレンズに適用した第１実施形態を示す図（（ａ）平面図、（ｂ）図１（ａ）中に示すＡ−Ａ線における部分断面図）である。なお、以下では、図１（ｂ）中の上側をメガネレンズの物体側とし、下側をメガネレンズの眼球側とする。また、図１中では、説明の便宜上、メガネレンズを構成する部材の大きさおよび厚さ等を誇張して模式的に図示しており、各部材の大きさおよび厚さ等は実際とは大きく異なる。
【００２０】
図１に示すように、メガネレンズ１は、メガネに適用されるプラスチックレンズであり、レンズ基材２と、レンズ基材２上に所定形状にパターニング（形成）されたパターニング層３と、レンズ基材２およびパターニング層３を覆うように形成されたハードコート層４とを有している。
レンズ基材２は、プラスチックで構成され、メガネレンズ１の基材となるものである。
【００２１】
レンズ基材２の構成材料（プラスチック材料）としては、例えば、メチルメタクリレート単独重合体、メチルメタクリレートと１種以上の他のモノマーとをモノマー成分とする共重合体、ジエチレングリコールビスアリルカーボネート単独重合体、ジエチレングリコールビスアリルカーボネートと１種以上の他のモノマーとをモノマー成分とする共重合体、イオウ含有共重合体、ハロゲン含有共重合体、ポリカーボネート、ポリスチレン、ポリ塩化ビニル、不飽和ポリエステル、ポリエチレンテレフタレート、ポリウレタン、ポリチオウレタン、スルフィド結合を有するモノマーの単独重合体、スルフィドと１種以上の他のモノマーとをモノマー成分とする共重合体、ポリスルフィドと１種以上の他のモノマーとをモノマー成分とする共重合体、ポリジスルフィドと１種以上の他のモノマーとをモノマー成分とする共重合体等が挙げられる。
【００２２】
このようなレンズ基材２の構成材料を単独でまたは組み合わせて用いることで、その屈折率（Ｎｅ）が１．５以上、１．８以下のように高屈折率なものとすることができる。かかる範囲の屈折率を有するレンズ基材２を備えるメガネレンズ１に対して、本発明の光学部材が好適に適用される。
なお、このレンズ基材２は、通常、平面視で、真円状をなしており、その上面が湾曲凸面で構成され、下面が湾曲凹面で構成されており、これら上面および下面により光が透過する透過面を構成し、ヒト（メガネ装用者）は、下面側から上面側に位置する対象物を視認する。なお、レンズ基材２は真円状でなくてもよい。
【００２３】
パターニング層３は、レンズ基材２の一部を覆うように所定形状にパターニングされたものであり、本実施形態では、図１（ａ）に示すように、平面視で、「ＡＢＣ」の文字の形状にパターニングされている。
パターニング層３の屈折率は、レンズ基材２の屈折率と０．０２以上異なるように設定されている。
【００２４】
レンズ基材２とパターニング層３との屈折率（Ｎｅ）の関係を上記のように設定することで、パターニング層３を、メガネレンズ１を直視した際には視認されず、メガネレンズ１を斜視した際には視認されるものとすることができる。すなわち、パターニング層３は、メガネを装用した際に、ヒト（メガネ装用者）の視界を邪魔することが防止され、かつ、第３者がこのメガネレンズ１を斜視した際に、選択的にパターニングされた形状（本実施形態では、「ＡＢＣ」の文字。）が視認される。
【００２５】
したがって、パターニング層３の形状を適宜選択することにより、メガネレンズ１は、装用者の視界を邪魔することなく、第三者が斜視した際に所望の形状が選択的に視認される意匠性が付与されたものとなる。
また、パターニング層３は、透明性を有するもの（透明材料層）であるのが好ましい。これにより、メガネを装用した際に、メガネ装用者の視界を邪魔するのをより的確に防止することができる。
【００２６】
このパターニング層３の透明性の程度は、例えば、拡散透過率、視覚透過率およびヘイズ等で規定することができるが、中でも、拡散透過率で規定するのが好ましい。
拡散透過率（Ｔｄ）とは、入射光（＝透過光＋反射光＋吸収光）に対する拡散透過光（物体表面や内部で拡散を生じて透過する光）の比率のことを言い、この値が小さいほど優れた透明性を有していると言うことができ、比較的容易に透明性の程度を規定することができる。
【００２７】
具体的には、拡散透過率（Ｔｄ）は、１．０以下であるのが好ましく、０．８以下であるのがより好ましく、０．２５以下であるのがさらに好ましい。拡散透過率（Ｔｄ）がかかる範囲内にあるときに、パターニング層３は、優れた透明性を有するものであると言うことができる。
なお、パターニング層３は着色されていない、すなわち、染色剤等を含まないことが好ましい。これにより、メガネレンズ１を直視した際にパターニング層３がより視認されにくくなるので、メガネ装用者の視界を一層邪魔しにくいメガネレンズ１を提供できる。レンズ基材２またはハードコート層４が着色されている場合や、後述する着色層５が形成されている場合には、着色されている層または基材の色に対してパターニング層３が視認されにくい色に着色されていてもよい。
さらに、パターニング層３の屈折率（Ｎｅ）は１．２以上、２．８以下であるのが好ましい。これにより、パターニング層３の屈折率を、レンズ基材２の屈折率と０．０２以上異なるものに容易に設定することができるようになる。
【００２８】
上記のような構成のパターニング層３は、金属酸化物材料で構成される粒状体と、粒状体同士を連結するバインダーとを含有するもので構成されているのが好ましい。これにより、パターニング層３を、透明性を有し、かつ、その屈折率（Ｎｅ）が上記範囲内とすることができる。
粒状体を構成する金属酸化物材料としては、例えば、ＳｉＯ２、中空ＳｉＯ２、ＴｉＯ２、ＺｒＯ２、Ａｌ２Ｏ３、ＣｅＯ２およびＳｎＯ２等が挙げられる。
【００２９】
また、具体的には、金属酸化物材料として中空ＳｉＯ２を用いた場合には屈折率（Ｎｅ）を１．２以上、１．５以下に設定することができ、金属酸化物材料としてＳｉＯ２を用いた場合には屈折率（Ｎｅ）を１．５０以上、１．５５以下に設定することができ、金属酸化物材料としてＺｒＯ２およびＡｌ２Ｏ３のうちの少なくとも１種を用いた場合には屈折率（Ｎｅ）を１．５５以上、１．６０以下に設定することができ、金属酸化物材料としてＴｉＯ２を用いた場合には屈折率（Ｎｅ）を１．６０以上に設定することができる。
【００３０】
バインダーとしては、特に限定されないが、例えば、樹脂材料を含有するものが好ましく用いられる。また、樹脂材料としては、ウレタン系樹脂、エポキシ系樹脂、アクリル系樹脂、ポリエステル、ポリスチレンおよびポリエチレン等が挙げられる。
なお、パターニング層３は、屈折率がレンズ基材２の屈折率と０．０２以上異なれば良いが、０．１以上異なるのが好ましく、０．２以上、１．３以下異なるのがより好ましい。これにより、屈折率差に起因する緩衝縞がより生じやすくなるので、メガネレンズ１を斜視した際に、パターニング層３の形状をより明瞭に視認することができるようになる。
【００３１】
さらに、パターニング層３の平均厚さは、特に限定されないが、好ましくは１００〜１５００ｎｍ、より好ましくは１００〜８００ｎｍに設定される。これにより、パターニング層３は、パターニング層３を設けることによる効果を確実に発揮することになる。
また、パターニング層３は、ハードコート層４によって覆われた構成をなしているため、ハードコート層４は、レンズ基材２ばかりでなくパターニング層３を保護する保護層（防護層）として機能する。そのため、メガネレンズ１の使用の過程でパターニング層３が損傷するのが的確に防止または抑制される。その結果、第３者がこのメガネレンズ１を斜視した際に、視認されるパターニング形状（本実施形態では、「ＡＢＣ」の文字。）が長期に亘って維持されることとなる。さらに、パターニング層３の強度は問われないことから、パターニング層３に用いる構成材料の選択の幅が広がる。
【００３２】
さらに、本実施形態のように、レンズ基材２の上面、すなわち、物体側の面にパターニング層３を設ける構成とすることで、パターニング層３におけるメガネレンズ１の眼球側の面の方向への反射を低減できる。これにより、装用時に斜め後方からの光や顔面の反射光がパターニング層３に散乱されて視界を妨げてしまうのを、パターニング層３を眼球側の面に設けた場合よりも確実に防止することができる。
【００３３】
ハードコート層４は、レンズ基材２とパターニング層３とを覆うように設けられ、レンズ基材２の耐摩擦性および耐候性を向上させる機能を有する。
ハードコート層４は、通常、有機ケイ素化合物（シランカップリング剤）と金属酸化物とを含有する組成物（ハードコート材料）を用いて形成される。
有機ケイ素化合物としては、特に限定されないが、例えば、一般式（１）：（Ｒ１）ｎＳｉ（Ｘ１）４−ｎ（一般式（１）中、Ｒ１は重合可能な官能基を有する炭素数が２以上の有機基、Ｘ１は加水分解基を表わし、ｎは１または２の整数を表す。）で表わされるものが用いられる。これにより、有機ケイ素化合物同士が官能基Ｒ１を介して架橋（連結）するので、ハードコート層４は、優れた耐摩擦性および耐候性を発揮できる。
【００３４】
なお、前記一般式（１）で表わされる有機ケイ素化合物の詳細については、後述するメガネレンズの製造方法において説明する。
また、ハードコート層４に含まれる金属酸化物としては、特に限定されないが、例えば、Ａｌ、Ｔｉ、Ｓｂ、Ｚｒ、Ｓｉ、Ｃｅ、Ｆｅ、Ｉｎ、Ｓｎ等の酸化物が挙げられ、かかる酸化物のうちの１種または２種以上を組み合わせて用いることができる。これらの中でも、特に、ＴｉＯ２、ＺｒＯ２、ＣｅＯ２、ＺｎＯ２、ＳｎＯ２およびＩＴＯ（インジウム−スズ複合酸化物）であるのが好ましい。これらの金属酸化物がハードコート層４に含まれる構成とすることにより、ハードコート層４の屈折率を比較的高く設定することができるようになるため、高屈折率のレンズ基材２を用いた際にも、干渉縞の発生が抑制されたメガネレンズを実現することが可能となる。
【００３５】
このようなハードコート層４の構成材料（有機ケイ素化合物および金属酸化物）を単独でまたは組み合わせて用いて、本発明では、ハードコート層４の屈折率は、レンズ基材２の屈折率と等しく設定される。これにより、ハードコート層４とレンズ基材２との屈折率差によって緩衝縞が発生することを防止または抑制できるので、パターニング層３を、メガネレンズ１を直視した際には視認されず、メガネレンズ１を斜視した際には視認されるものとすることができる。
また、ハードコート層４の平均厚さは、特に限定されないが、好ましくは１０００〜４０００ｎｍ、より好ましくは２０００〜３０００ｎｍに設定される。これにより、ハードコート層４は、優れた強度を有するものとなる。
【００３６】
また、ハードコート層４上には、さらに図示しない反射防止層が形成されていてもよい。
反射防止層としては、例えば、ＳｉＯ２、ＳｉＯ、ＺｒＯ２、ＴｉＯ２、ＴｉＯ、Ｔｉ２Ｏ３、Ｔｉ２Ｏ５、Ａｌ２Ｏ３、ＴａＯ２、Ｔａ２Ｏ５、ＮｂＯ、Ｎｂ２Ｏ３、ＮｂＯ２、Ｎｂ２Ｏ５、ＣｅＯ２、ＭｇＯ、Ｙ２Ｏ３、ＳｎＯ２、ＭｇＦ２、ＷＯ３のような無機物で構成されるものが挙げられる。
【００３７】
なお、このような反射防止層は、例えば、真空蒸着法、イオンプレーティング法およびスパッタリング法等を用いて形成することができる。
反射防止層の平均厚さは、特に限定されないが、５０〜１５０ｎｍであるのが好ましく、７０〜１２０ｎｍであるのがより好ましい。
さらに、反射防止層上には図示しない撥水性の防汚層を形成してもよい。
【００３８】
このような防汚層は、例えば、反射防止層上に、フッ素を含有する有機ケイ素化合物で構成される単分子膜を形成することにより得ることができる。
フッ素を含有する有機ケイ素化合物としては、一般式（２）：Ｒ２ＳｉＸ１３（一般式（２）中、Ｒ２はフッ素を含有する炭素数が１以上の有機基、Ｘ１は、加水分解基を表わす。）で表わされるものが挙げられる。
【００３９】
また、防汚層は、例えば、フッ素を含有する有機ケイ素化合物を溶媒に溶解した防汚層形成用材料を調製し、その後、この防汚層形成用材料を反射防止層上に塗布法を用いて塗布した後、乾燥することにより得ることができる。防汚層の塗布法としては、例えば、インクジェット法、ディッピング法、スピンコート法等が挙げられる。
防汚層の平均厚さは、特に限定されないが、０．００１〜０．５μｍであるのが好ましく、０．００１〜０．０３μｍであるのがより好ましい。
【００４０】
以上のようなメガネレンズ１は、例えば、次のようにして製造することができる。
［Ａ］まず、レンズ基材２を用意し、このレンズ基材２の一部を覆うように、パターニング層３を形成する（パターニング層形成工程）。
このパターニング層３の形成は、例えば、前述した粒状体とバインダーとを分散媒に分散させたパターニング層形成材料を調製し、その後、このパターニング層形成材料をレンズ基材２の上面に、形成すべきパターニング層３の形状に対応して選択的に塗布（供給）した後、乾燥することにより行うことができる。
【００４１】
分散媒としては、特に限定されないが、例えば、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、エチレングリコールジメチルエーテル、エチレングリコールジエチルエーテル、エチレングリコールジプロピルエーテル、エチレングリコールジブチルエーテル、ジエチレングリコールジメチルエーテル、ジエチレングリコールジエチルエーテル、ジエチレングリコールジプロピルエーテル、ジエチレングリコールジブチルエーテル、プロピレングリコールジメチルエーテルまたはプロピレングリコールジエチルエーテル等のグリコール類等が挙げられ、これらの単独溶媒または混合溶媒として用いることができる。
【００４２】
なお、パターニング層３の形成に用いられる塗布法をとしては、例えば、インクジェット法、ナノインプリント法およびナノインク法等が挙げられ、これらのうちの少なくとも１種を用いるのが好ましい。これらの方法は、液体を塗布する方法の中でも特に、成膜精度の高いパターニング層３を容易に形成することができる方法であることから好ましい。
さらに、パターニング層形成材料を上述したような粒状体とバインダーとを含有するものとすると、このパターニング層形成材料を、光硬化性を有する材料とするのには困難を伴う。そのため、パターニング層３を、フォトリソグラフィー法を用いて形成するのは現実的ではない。したがって、この点からも、これらの方法がパターニング層３を形成するための方法として好ましく用いられる。
【００４３】
以下、これらの方法について、それぞれ詳述する。
Ｉ：インクジェット法
インクジェット法では、パターニング層形成材料（以下、「インク」と言う。）を、液滴噴射ヘッドのノズルから液滴をレンズ基材２の上面に噴射することにより行われる。これにより、形成すべきパターニング層３の形状にインクが描出される。そして、必要に応じて加熱処理等の後処理を施すことにより、レンズ基材２の上面にパターニング層３を形成することができる。
【００４４】
ここで、インクの粘度（常温）は、特に限定されないが、通常、３〜１０ｃｐｓ（センチポアズ）程度であるのが好ましく、４〜８ｃｐｓ程度であるのがより好ましい。インクの粘度をかかる範囲とすることにより、ノズルからの液滴の噴射をより安定的に行うことができる。
また、インクの１滴の量（平均）も、特に限定されないが、通常、０．１〜４０ｐＬ（ピコリットル）程度であるのが好ましく、１〜３０ｐＬ程度であるのがより好ましい。液滴の１滴の量（平均）をかかる範囲とすることにより、より精密な形状のパターニング層３を形成することができる。
【００４５】
II：ナノインプリント法
ナノインプリント法では、パターニング層３の形状に対応してパターニングされた型にインクを付着させた状態で、レンズ基材２の上面にこの型を接触させることにより行われる。これにより、型に付着しているインクがパターニング層３の上面の形状に転写される。そして、必要に応じて加熱処理等の後処理を施すことにより、レンズ基材２の上面にパターニング層３を形成することができる。
【００４６】
この型は、例えば１００ｎｍ以下の微細構造を形成することができる電子線リソグラフィーや集束イオンビームリソグラフィー等を用いて形成（パターニング）される。その結果、転写されるインクの形状も微細なものとすることができる。
インクの粘度（常温）は、特に限定されないが、通常、０．１〜１００ｃｐｓ程度であるのが好ましく、０．３〜１０ｃｐｓ程度であるのがより好ましい。インクの粘度をかかる範囲とすることにより、ヘッドからレンズ基材２の上面へのインクの転写をより安定的に行うことができる。
【００４７】
III：ナノインク法
ナノインク法では、走査トンネル顕微鏡（ＳＴＭ）や原子間力顕微鏡（ＡＦＭ）のような走査プローブ顕微鏡（ＳＰＭ）に備えられるプローブ（探り針）をペン先として用いることにより行われる。そして、このプローブをレンズ基材２に当接した状態で、インクをプローブに伝わせつつ、レンズ基材２の上面内を移動させる。これにより、インクがパターニング層３の形状に描出される。そして、必要に応じて加熱処理等の後処理を施すことにより、レンズ基材２の上面にパターニング層３を形成することができる。
【００４８】
このプローブが細い（例えば、直径数ｎｍ）形状を有していることから、描出されるインクの形状を微細なものとすることができる。
インクの粘度（常温）は、特に限定されないが、通常、０．１〜１００ｃｐｓ程度であるのが好ましく、０．３〜１０ｃｐｓ程度であるのがより好ましい。インクの粘度をかかる範囲とすることにより、プローブからレンズ基材２の上面へのインクの移動をより安定的に行うことができる。
【００４９】
［Ｂ］次に、レンズ基材２およびパターニング層３を覆うようにしてハードコート層４を形成する（ハードコート層形成工程）。
このハードコート層４の形成は、例えば、一般式（１）：（Ｒ１）ｎＳｉ（Ｘ１）４−ｎ（一般式（１）中、Ｒ１は重合可能な官能基を有する炭素数が２以上の有機基、Ｘ１は、加水分解基を表わし、ｎは１または２の整数を表す。）で表わされる有機ケイ素化合物を溶媒に溶解させたハードコート層形成材料（ゾル）を用いて、例えば、次のようにして行うことができる。
【００５０】
すなわち、ハードコート層形成材料を調製した後に、ハードコート層形成材料をレンズ基材２およびパターニング層３を覆うように塗布（供給）し、その後、加熱することで、前記一般式（１）で表わされる有機ケイ素化合物が有する加水分解基Ｘ１を、加水分解・重縮合反応させてシロキサンオリゴマーを生成させることによりゲル化するゾル・ゲル法を用いて行うことができる。
【００５１】
前記一般式（１）で表わされる有機ケイ素化合物としては、例えば、重合可能な官能基としてアミノ基を有するものが挙げられ、具体的には、下記一般式（１Ａ）で表わされるものが挙げられる。
（Ｒ２）ｎＳｉ（Ｘ１）４−ｎ・・・（１Ａ）
（一般式（１Ａ）中、Ｒ２はアミノ基を有する１価の炭素数２以上の炭化水素基、Ｘ１は加水分解基を表わし、ｎは１または２の整数を表す。）
【００５２】
一般式（１Ａ）において、Ｒ２はアミノ基を有する１価の炭素数２以上の炭化水素基であり、例えば、γ−アミノプロピル基、Ｎ−β（アミノエチル）−γ−アミノプロピル基、Ｎ−フェニル−γ−アミノプロピル基等が挙げられる。
なお、前記一般式（１Ａ）において、ｎは１または２の整数を示し、Ｒ２が複数ある場合（ｎ＝２）には複数のＲ２は互いに同一でも異なっていてもよく、複数のＸ１は互いに同一でも異なっていてもよい。
【００５３】
一般式（１Ａ）で表わされる有機ケイ素化合物の具体例としては、例えば、γ−アミノプロピルトリメトキシシラン、γ−アミノプロピルジメトキシメチルシラン、γ−アミノプロピルトリエトキシシラン、γ−アミノプロピルジエトキシメチルシラン、Ｎ−β（アミノエチル）γ−アミノプロピルジメトキシメチルシラン、Ｎ−β（アミノエチル）γ−アミノプロピルトリメトキシシラン、Ｎ−β（アミノエチル）γ−アミノプロピルトリエトキシシラン、Ｎ−β（アミノエチル）γ―アミノプロピルジエトキシメチルシラン、Ｎ−フェニル−γ−アミノプロピルトリメトキシシラン、Ｎ−フェニル−γ−アミノプロピルジメトキシメチルシラン、Ｎ−フェニル−γ−アミノプロピルトリエトキシシラン、Ｎ−フェニル−γ−アミノプロピルジエトキシメチルシラン等のアミノ系のシランカップリング剤が挙げられる。
【００５４】
さらに、前記一般式（１）で表わされる有機ケイ素化合物としては、例えば、重合可能な官能基としてイソシアネート基を有するものが挙げられ、具体的には、下記一般式（１Ｂ）で表わされるものが挙げられる。
（Ｒ３）ｎＳｉ（Ｘ１）４−ｎ・・・（１Ｂ）
（一般式（１Ｂ）中、Ｒ３はイソシアネート基を有する１価の炭素数２以上の炭化水素基、Ｘ１は加水分解基を表わし、ｎは１または２の整数を表す。）
【００５５】
一般式（１Ｂ）において、Ｒ３はイソシアネート基を有する１価の炭素数２以上の炭化水素基であり、例えば、イソシアネートメチル基、α−イソシアネートエチル基、β−イソシアネートエチル基、α−イソシアネートプロピル基、β−イソシアネートプロピル基、γ−イソシアネートプロピル基等が挙げられる。
また、一般式（１Ｂ）において、ｎは１または２の整数を示し、Ｒ３が複数ある場合（ｎ＝２）には複数のＲ３はたがいに同一でも異なっていてもよく、複数のＸ１は互いに同一でも異なっていてもよい。
一般式（１Ｂ）で表わされる化合物の具体例としては、γ−イソシアナトプロピルトリメトキシシラン、γ−イソシアナトプロピルジメトキシメチルシラン、γ−イソシアナトプロピルトリエトキシシラン、γ−イソシアナトプロピルジエトキシメチルシラン等のイソシアネート系シランカップリング剤が挙げられる。
【００５６】
さらに、前記一般式（１）で表わされる有機ケイ素化合物としては、例えば、重合可能な官能基としてエポキシ基を有するものが挙げられ、具体的には、下記一般式（１Ｃ）で表わされるものが挙げられる。
（Ｒ４）ｎＳｉ（Ｘ１）４−ｎ・・・（１Ｃ）
（一般式（１Ｃ）中、Ｒ４はエポキシ基を有する１価の炭素数２以上の炭化水素基、Ｘ１は加水分解基を表わし、ｎは１または２の整数を表す。）
【００５７】
一般式（１Ｃ）において、Ｒ４はエポキシ基を有する１価の炭素数２以上の炭化水素基である。
なお、前記一般式（１Ｃ）において、ｎは１または２の整数を示し、Ｒ４が複数ある場合（ｎ＝２）には複数のＲ４は互いに同一でも異なっていてもよく、複数のＸ１は互いに同一でも異なっていてもよい。
【００５８】
一般式（１Ｃ）で表わされる化合物の具体例としては、例えば、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリエトキシシラン、β−グリシドキシプロピルトリメトキシシラン、α−グリシドキシプロピルトリメトキシシラン、α−グリシドキシプロピルトリエトキシシラン、β−グリシドキシプロピルトリエトキシシラン、γ−グリシドキシプロピルトリメトキシシラン、（３，４−エポキシシクロヘキシル）メチルトリメトキシシラン、γ−グリシドキシプロピルビニルジエトキシシラン、γ−グリシドキシプロピルフェニルジエトキシシラン、δ−（３，４−エポキシシクロヘキシル）ブチルトリエトキシシラン等が挙げられる。
【００５９】
また、ハードコート層形成材料に用いられる溶媒としては、メタノール、エタノール、イソプロパノール、プロピレングリコールモノメチルエーテル、プロピレングリコールモノエチルエーテル、プロピレングリコールモノブチルエーテル、プロピレングリコールプロピルエーテル、エチレングリコールモノメチルエーテル、エチレングリコールモノエチルエーテル、エチレングリコールモノブチルエーテル、エチレングリコール、ジエチレングリコール、トリエチレングリコール、プロピレングリコール、ダイアセトンアルコール、テトラヒドロフラン、メチルエチルケトン、メチルイソブチルケトン、トルエン、酢酸エチル、プロピレングリコールモノメチルエーテルアセテート、プロピレングリコールモノエチルエーテルアセテート等が挙げられ、これらを単独溶媒または混合溶媒として用いることができる。
【００６０】
さらに、ハードコート層形成材料は、加水分解・重縮合反応を促進するための硬化触媒や、レンズ基材への塗布時の濡れ性を向上させ、平滑性を向上させる目的で各種の溶媒および界面活性剤等を含有していてもよい。さらに、ハードコート層形成材料には、紫外線吸収剤、酸化防止剤、光安定剤等もハードコート層の物性に影響を与えない限り添加することができる。
硬化触媒としては、例えば、塩酸、硫酸、硝酸等の無機酸、シュウ酸、酢酸、トリフルオロ酢酸、メタンスルホン酸、トリフルオロメタンスルホン酸、乳酸等の有機酸が挙げられる。
【００６１】
有機ケイ素化合物を溶解させる溶媒としては、例えば、水、有機溶媒またはこれらの混合溶媒が挙げられる。具体的には、純水、超純水、イオン交換水等の水、メタノール、エタノール、イソプロパノール、ｎ−ブタノール、メチルイソカルビノール等のアルコール類、アセトン、２−ブタノン、エチルアミルケトン、ジアセトンアルコール、イソホロン、シクロヘキサノン等のケトン類、Ｎ，Ｎ−ジメチルホルムアミド、Ｎ，Ｎ−ジメチルアセトアミド等のアミド類、ジエチルエーテル、イソプロピルエーテル、テトラヒドロフラン、１，４−ジオキサン、３，４−ジヒドロ−２Ｈ−ピラン等のエーテル類、２−メトキシエタノール、２−エトキシエタノール、２−ブトキシエタノール、エチレングリコールジメチルエーテル等のグリコールエーテル類、２−メトキシエチルアセテート、２−エトキシエチルアセテート、２−ブトキシエチルアセテート等のグリコールエーテルアセテート類、酢酸メチル、酢酸エチル、酢酸イソブチル、酢酸アミル、乳酸エチル、エチレンカーボネート等のエステル類、ベンゼン、トルエン、キシレン等の芳香族炭化水素類、ヘキサン、ヘプタン、ｉｓｏ−オクタン、シクロヘキサン等の脂肪族炭化水素類、塩化メチレン、１，２−ジクロルエタン、ジクロロプロパン、クロルベンゼン等のハロゲン化炭化水素類、ジメチルスルホキシド等のスルホキシド類、Ｎ−メチル−２−ピロリドン、Ｎ−オクチル−２−ピロリドン等のピロリドン類等が挙げられる。
【００６２】
また、ハードコート層４の形成に用いられる塗布法としては、例えば、インクジェット法、スピンコート法、ディップコート法、ロールコート法、スリットコーター法、転写法等が挙げられる。
さらに、ハードコート層形成材料の加熱は、第１の加熱温度で加熱した後、第２の加熱温度で加熱するのが好ましい。
【００６３】
第１の加熱温度は、好ましくは９０〜１１０℃程度に設定され、より好ましくは１００±５℃程度に設定される。
第１の加熱温度による加熱時間は、１〜１０分程度に設定され、より好ましくは５〜１０分程度に設定される。
また、第２の加熱温度は、好ましくは１１０〜１３０℃程度に設定され、より好ましくは１２０±５℃程度に設定される。
【００６４】
第２の加熱温度による加熱時間は、１〜２時間程度に設定され、より好ましくは１．５±０．２時間程度に設定される。
さらに、加熱する際の雰囲気は、特に限定されないが、酸素含有雰囲気下または窒素ガスのような不活性ガス雰囲気下とされる。
上記のような条件で加熱することにより、加水分解・重縮合反応をより適切に進行させることができるため、優れた膜強度を有するハードコート層４を形成することができる。
以上のようにして、メガネレンズ１が製造される。
【００６５】
＜第２実施形態＞
次に、本発明の光学部材をメガネレンズに適用した第２実施形態について説明する。
図２は、本発明の光学部材をメガネレンズに適用した第２実施形態を示す部分断面図である。
以下、第２実施形態のメガネレンズ１について、前記第１実施形態のメガネレンズ１との相違点を中心に説明し、同様の事項については、その説明を省略する。
【００６６】
図２に示すメガネレンズ１は、パターニング層３の構成が異なる以外は、図１に示すメガネレンズ１と同様である。
すなわち、第２実施形態のメガネレンズ１において、パターニング層３は、平面視において、第１の領域に形成された第１の層３１と、第２の領域に形成された第２の層３２と、第３の領域に形成された第３の層３３と、第４の領域に形成された第４の層３４とを有し、さらに、図２に示すように、第１〜第４の層３１〜３４の厚さが互いに異なっている。
【００６７】
このように、各領域１〜４に形成されている各層３１〜３４の厚さを異ならせた場合であっても、メガネレンズ１を斜視した際に、各層３１〜３４を視認することができる。そして、この際に視認される各層３１〜３４の色調を異なるものとすることができる。
すなわち、視認されるパターニング層３において主に視認される色を、各層３１〜３４毎に異ならせることができる。これにより、メガネレンズ１の意匠性をさらに向上させることができる。
【００６８】
なお、各層で認識される色調を、互いに異ならせる場合、その各層同士間の厚さの差は、好ましくは１０〜１００ｎｍ、より好ましくは２０〜７０ｎｍに設定される。これにより、各層同士間で異なる色調が確実に視認されることとなる。
また、このような第２実施形態のメガネレンズ１においても、前記第１実施形態と同様の効果が得られる。
【００６９】
なお、各部の寸法は、前記第１実施形態のメガネレンズ１と同様である。
また、本実施形態では、各領域１〜４に形成された各層３１〜３４は、それぞれの間にハードコート層４が介在し、互いに独立して（単独に）形成されている場合について例示したが、かかる場合に限定されず、各層３１〜３４同士の間にハードコート層４が介在することなく、互いに接触して各層３１〜３４が形成されていてもよい。
【００７０】
＜第３実施形態＞
次に、本発明の光学部材をメガネレンズに適用した第３実施形態について説明する。
図３は、本発明の光学部材をメガネレンズに適用した第３実施形態を示す部分断面図である。
以下、第３実施形態のメガネレンズ１について、前記第１実施形態のメガネレンズ１との相違点を中心に説明し、同様の事項については、その説明を省略する。
【００７１】
図３に示すメガネレンズ１は、パターニング層３の構成が異なる以外は、図１に示すメガネレンズ１と同様である。
すなわち、第３実施形態のメガネレンズ１において、パターニング層３は、平面視において、第１の領域に形成された第１の層３５と、第２の領域に形成された第２の層３６と、第３の領域に形成された第３の層３７と、第４の領域に形成された第４の層３８とを有し、さらに、第１〜第４の層３５〜３８の屈折率が互いに異なっている。
【００７２】
このように、各領域１〜４に形成されている各層３５〜３８の屈折率を異ならせた場合であっても、メガネレンズ１を斜視した際に、各層３５〜３８を視認することができる。そして、この際に視認される各層３５〜３８の色調を異なるものとすることができる。
すなわち、視認されるパターニング層３を、さらに複雑な色調を有するものとすることができる。
【００７３】
なお、各層で認識される色調を、互いに異ならせる場合、その各層同士間における屈折率（Ｎｅ）の差は、好ましくは０．１〜０．６、より好ましくは０．２〜０．６に設定される。これにより、各層同士間で色調をより確実に異ならせることができる。
また、このような第３実施形態のメガネレンズ１においても、前記第１実施形態と同様の効果が得られる。
【００７４】
なお、各部の寸法は、前記第１実施形態のメガネレンズ１と同様である。
また、本実施形態では、各領域１〜４に形成された各層３５〜３８は、それぞれの間にハードコート層４が介在し、互いに独立して（単独に）形成されている場合について例示したが、かかる場合に限定されず、各層３５〜３８同士の間にハードコート層４が介在することなく、互いに接触して各層３５〜３８が形成されていてもよい。
【００７５】
＜第４実施形態＞
次に、本発明の光学部材をメガネレンズに適用した第４実施形態について説明する。
図４は、本発明の光学部材をメガネレンズに適用した第４実施形態を示す部分断面図である。
以下、第４実施形態のメガネレンズ１について、前記第１実施形態のメガネレンズ１との相違点を中心に説明し、同様の事項については、その説明を省略する。
【００７６】
図４に示すメガネレンズ１は、レンズ基材２とパターニング層３との間に、着色層５を有していること以外は、図１に示すメガネレンズ１と同様である。
すなわち、第４実施形態のメガネレンズ１では、レンズ基材２の全体を覆うように着色層５が形成されている。
着色層５は、メガネレンズ１を透過する光の透過率を低減させる機能を有し、かつ、レンズ基材２とパターニング層３またはハードコート層４との密着性を確保し、さらにレンズ基材２の耐衝撃性の向上を図るための機能を有するものである。すなわち、着色層５は、プライマーとして機能する。
【００７７】
着色層５の構成材料としては、例えば、アクリル系樹脂、メラミン系樹脂、ウレタン系樹脂、エポキシ系樹脂、ポリビニルアセタール系樹脂、アミノ系樹脂、ポリエステル系樹脂、ポリアミド系樹脂、ビニルアルコール系樹脂、スチレン系樹脂、シリコーン系樹脂およびこれらの混合物もしくは共重合体等の樹脂材料が挙げられる。
また、着色層５は、前記樹脂材料の他に、さらに金属酸化物を含んでいてもよい。これにより、着色層５の屈折率をより高くすることができ、その含有量等を設定することにより、着色層５を所望の屈折率とすることができる。
【００７８】
金属酸化物としては、特に限定されないが、例えば、Ｓｉ、Ａｌ、Ｓｎ、Ｓｂ、Ｔａ、Ｃｅ、Ｌａ、Ｆｅ、Ｚｎ、Ｗ、Ｚｒ、Ｉｎ、Ｔｉの酸化物が挙げられ、かかる酸化物のうちの１種または２種以上を組み合わせて用いることができる。なお、金属酸化物は、その微粒子からなるゾルであってもよい。
着色層５は、通常、上記のような構成材料で構成される層を、染色剤を用いて染色することで着色される。
【００７９】
染色剤としては、例えば、ソルベント・イエロー・１０２、ソルベント・イエロー・１０４、ソルベント・イエロー・１１７、ソルベント・イエロー・１５７、ソルベント・オレンジ・６８、ソルベント・オレンジ・７２、ソルベント・オレンジ・７９、ソルベント・グリーン・２６、ソルベント・バイオレット・３３、ソルベント・バイオレット・３９、ソルベント・ブラウン・４６、ソルベント・ブラック・３６、ソルベント・ブラック・５０、ソルベント・ブルー・９７、ソルベント・ブルー・９９、ソルベント・レッド・１６０、ソルベント・レッド・１７５、ソルベント・レッド・１８０、ソルベント・レッド・２１６、ディスパーズ・イエロー・５４、ディスパーズ・イエロー・１２４、ディスパーズ・イエロー・１２８、ディスパーズ・イエロー・１３４、ディスパーズ・イエロー・１４０、ディスパーズ・オレンジ・５、ディスパーズ・オレンジ・３７、ディスパーズ・オレンジ・９３、ディスパーズ・オレンジ・１０３、ディスパーズ・オレンジ・１１２、ディスパーズ・オレンジ・１３４、ディスパーズ・オレンジ・３７０、ディスパーズ・グリーン・７、ディスパーズ・バイオレット・６１、ディスパーズ・バイオレット・６３、ディスパーズ・ブラウン・１、ディスパーズ・ブラウン・１３、ディスパーズ・ブルー・２７、ディスパーズ・ブルー・５４、ディスパーズ・ブルー・５６、ディスパーズ・ブルー・１７６、ディスパーズ・ブルー・１８２、ディスパーズ・ブルー・１９３、ディスパーズ・レッド・１４６、ディスパーズ・レッド・１９９、ディスパーズ・レッド・２０２、ディスパーズ・レッド・２０４、ディスパーズ・レッド・２０７、ディスパーズ・レッド・２９１等が挙げられ、これらのうちの１種または２種以上を組み合わせて用いることができる。
【００８０】
染色方法としては、水（湯）に分散させたり有機溶剤に溶かしたりした染色剤に、レンズを浸漬する方法が一般的に用いられる。
かかる構成の着色層５は、屈折率がハードコート層４の屈折率とほぼ等しく設定される。これにより、着色層５とレンズ基材２およびハードコート層４との屈折率差によって緩衝縞が発生することを防止または抑制できるので、パターニング層３を、メガネレンズ１を直視した際には視認されず、メガネレンズ１を斜視した際に確実に視認されるものとすることができる。
【００８１】
また、着色層５の平均厚さは、特に限定されないが、５００〜２０００ｎｍであるのが好ましく、５００〜１０００ｎｍであるのがより好ましい。
このような第４実施形態のメガネレンズ１においても、前記第１実施形態と同様の効果が得られる。また、パターニング層３と着色層５の色との組み合わせにより、メガネレンズ１にさらに多様意匠性を付与することができる。
【００８２】
なお、各部の寸法は、前記第１実施形態のメガネレンズ１と同様である。
また、本実施形態のようにメガネレンズ１を透過する光の透過率を低減させてサングラス用のレンズとする場合、着色層５に限らず、レンズ基材２およびハードコート層４のうちの少なくとも一方が、上述した染色方法を用いて染色されていてもよい。
さらに、着色層５は、その染色が省略された、プライマー層のような中間層であってもよい。
【００８３】
なお、光学部材は、前記各実施形態で説明したメガネレンズに限定されず、光を透過させる各種レンズに適用することができ、例えば、テレビ、プロジェクター、コンピュータディスプレイ、携帯電話やスマートフォン等の端末等が有するレンズに適用することができる。
以上、本発明の光学部材および光学部材の製造方法について説明したが、本発明は、これに限定されるものではない。
【００８４】
例えば、本発明の光学部材において、各構成は、同様の機能を発揮し得る任意のものと置換することができ、あるいは、任意の構成のものを付加することができる。
例えば、本発明では、前記第１〜第４実施形態で示した任意の２以上の構成を組み合わせるようにしてもよい。
また、本発明の光学部材の製造方法では、前記実施形態の構成に限定されず、工程の順序が前後してもよい。また、任意の目的の工程が１または２以上追加されていてもよく、不要な工程を削除してもよい。
【実施例】
【００８５】
１．各層形成材料の調製
１−１．パターニング層形成材料の調製
ステンレス製容器内に、水１３０重量部、エチレングリコール２２重量部、イソプロパノール１０重量部を投入し、十分に攪拌したのち、ポリウレタン樹脂（第一工業製薬製、「ＳＦ４１０」）１４重量部を加え撹拌混合した。
【００８６】
さらに、アセチレン系非イオン界面活性剤（エアープロダクツ社製、「サーフィノール１０４Ｅ」および「サーフィノール４６５」）を各１重両部ずつ、ポリエーテル変性シロキサン界面活性剤（ビックケミー・ジャパン社製、「ＢＹＫ−３４８」）を０．５重量部加えて、１時間撹拌を続けた後、２μｍのフィルターでろ過を行い、パターニング層形成材料を得た。
【００８７】
１−２．ハードコート層形成材料の調製
ステンレス製容器内にブチルセロソルブ１３００重量部、およびγ−グリシドキシプロピルトリメトキシシラン８００重量部を投入し攪拌・混合した後、撹拌しながら０．０１モル／リットル塩酸２２０重量部を添加して、一昼夜撹拌を続け、シラン加水分解物を得た。このシラン加水分解物中に酸化チタン、酸化スズ、酸化ケイ素を主体とする複合微粒子ゾル（メタノール分散、全固形分２０重量％、触媒化成工業（株）製、オプトレイク１１２０Ｚ ８ＲＵ―２５・Ａ１７）７０００重量部を加えて攪拌、混合し、エポキシ化合物（ナガセ化成工業（株）製、ＥＸ−３１３）５００重量部、さらに表面平滑剤としてのシリコーン系界面活性剤（本ユニカー（株）製、Ｌ−７００１）３０重量部、硬化剤としての鉄（III族）アセチルアセトネート２０重量部とを加えて一昼夜撹拌した。その後３μｍのフィルターでろ過を行い、ハードコート層形成用塗布液を得た。
【００８８】
２．積層体（メガネレンズ）の製造
（実施例）
［１］  まず、レンズ基材として、屈折率（Ｎｅ）１．６７の眼鏡用のプラスチックレンズ基材（セイコーエプソン社製、「セイコースーパーソブリン（ＳＳＶ）」）を用意し、濡れ性向上のために低圧水銀ランプ（ＵＶ）を３０秒間照射した。
【００８９】
［２］  次に、前記１−１で調製したパターニング層形成材料をインクとしてカートリッジに充填した後、インクジェットプリンタ（マスターマインド社製、「ＭＭＰ８１３Ｈ」）を用いて、パターニング層形成材料をレンズ基材の上面（湾曲凸面）に供給して、「ＰＳＯ」の文字の形状にパターニングされた厚さ０．８μｍの塗膜を形成した。これを８０℃で１時間乾燥させることにより、「ＰＳＯ」の文字の形状にパターニングされたパターニング層（厚さ：０．８μｍ、屈折率（Ｎｅ）：１．５０）を形成した。
【００９０】
［３］  次に、前記１−２で調整したハードコート層形成材料に２０秒間浸漬した後、３０ｃｍ／分の引き上げ速度で液中から引き上げて８０℃で３０分焼成した。そして、１２０℃に設定したオーブン内で２時間加熱して、パターニング層が設けられたレンズ基材上にハードコート層（屈折率：１．６７）が形成された実施例の積層体（メガネレンズ）を得た。
【００９１】
３．評価
得られた実施例のメガネレンズの写真を図５に示す。（ａ）は実施例のメガネレンズを直視（光軸方向から撮影）した写真である。（ｂ）は実施例のメガネレンズを斜視（光軸方向に対して平行でも垂直でもない方向から撮影）した写真である。図５（ａ）に示すように、実施例のメガネレンズを直視したところ、パターニング層によりパターニングした「ＰＳＯ」の文字を視認することはできなかった。また、直視した場合には、パターニング層に視界を邪魔されることなく、レンズを通して文字を視認することができた。
これに対して、図５に示すように、実施例のメガネレンズを斜視した際には、「ＰＳＯ」の文字を視認することができた。
【符号の説明】
【００９２】
１…メガネレンズ  ２…レンズ基材  ３…パターニング層  ３１…第１の層  ３２…第２の層  ３３…第３の層  ３４…第４の層  ３５…第１の層  ３６…第２の層  ３７…第３の層  ３８…第４の層  ４…ハードコート層  ５…着色層
【図１】
2013171087.tif 000003
【図２】
2013171087.tif 000004
【図３】
2013171087.tif 000005
【図４】
2013171087.tif 000006
【図５】
2013171087.tif 000007